(57)【要約】【課題】二次電池用セパレータ、その製造方法、およびそれを含むリチウム二次電池を提供する。【解決手段】多孔性基材と、前記多孔性基材上に形成されたコーティング層と、を含むセパレータであって、前記コーティング層は、複数の無機粒子、および前記複数の無機粒子を結着するバインダーを含み、前記バインダーは、アクリルアミド系単量体、ビニルシアン系単量体、およびカルボキシル基を有するアクリル系単量体を含む単量体混合物の共重合体を含む、二次電池用セパレータに関する。【選択図】  なし【特許請求の範囲】
【請求項１】
多孔性基材と、前記多孔性基材上に形成されたコーティング層と、を含むセパレータであって、
前記コーティング層は、複数の無機粒子、および前記複数の無機粒子を結着するバインダーを含み、
前記バインダーは、アクリルアミド系単量体、ビニルシアン系単量体、およびカルボキシル基を有するアクリル系単量体を含む単量体混合物の共重合体を含む、二次電池用セパレータ。
【請求項２】
前記単量体混合物は、水酸化基を有するアクリル系単量体をさらに含む、請求項１に記載の二次電池用セパレータ。
【請求項３】
前記共重合体は、共重合体の全量を基準として、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％を含む、請求項２に記載の二次電池用セパレータ。
【請求項４】
前記コーティング層は、コーティング層の全量を基準として、無機粒子７０〜９９．５重量％、およびバインダー０．５〜３０重量％を含む、請求項１に記載の二次電池用セパレータ。
【請求項５】
前記バインダーは粒子相である、請求項１に記載の二次電池用セパレータ。
【請求項６】
前記無機粒子とバインダー粒子は、平均粒径が１０ｎｍ〜２μｍである、請求項５に記載の二次電池用セパレータ。
【請求項７】
前記バインダーは、ガラス転移温度が１５０〜２００℃である、請求項１に記載の二次電池用セパレータ。
【請求項８】
前記共重合体は、重量平均分子量が１００，０００〜１，０００，０００ｇ／ｍｏｌである、請求項１に記載の二次電池用セパレータ。
【請求項９】
ａ）多孔性基材上に、無機粒子、バインダー、および水を含む水系スラリーを塗布するステップと、
ｂ）前記塗布するステップの後に、熱乾燥してコーティング層を形成するステップと、を含む二次電池用セパレータの製造方法であって、
前記バインダーは、アクリルアミド系単量体、ビニルシアン系単量体、およびカルボキシル基を有するアクリル系単量体を含む単量体混合物の共重合体を含む、二次電池用セパレータの製造方法。
【請求項１０】
前記単量体混合物は、水酸化基を有するアクリル系単量体をさらに含む、請求項９に記載の二次電池用セパレータの製造方法。
【請求項１１】
前記共重合体は、共重合体の全量を基準として、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％を含む、請求項１０に記載の二次電池用セパレータの製造方法。
【請求項１２】
前記ｂ）ステップにおいて、乾燥温度は６０〜１００℃である、請求項９に記載の二次電池用セパレータの製造方法。
【請求項１３】
請求項１から８の何れか一項に記載の二次電池用セパレータを含むリチウム二次電池。
【発明の詳細な説明】
【技術分野】
【０００１】
本発明は、二次電池用セパレータ、その製造方法、およびそれを含むリチウム二次電池に関する。
【背景技術】
【０００２】
近年、二次電池の高容量、高出力の傾向に伴い、セパレータにおいても、高強度、高透過度、熱的安定性、および充放電時における二次電池の電気的安全性のための特性向上の要求が益々大きくなっている。リチウム二次電池の場合、電池の製造過程および使用中における安全性の向上のために、高い機械的強度が求められており、容量および出力の向上のために、高い透過度および高い熱的安定性が求められている。
【０００３】
また、リチウム二次電池は、正極のリチウムイオンが負極に挿入（intercalation）されて脱離（deintercalation）される過程を繰り返しながら充放電が行われる。かかる充放電が繰り返されると、電池の理論容量は電極活物質の種類によって異なるが、殆どの場合は、サイクルが進行するにつれて充放電容量が低下するという問題が発生する。
【０００４】
現在量産中の高分子セパレータの場合、熱収縮の改善のために、アルミナなどの無機物をバインダー溶液の形態で混合した後、ダイ（Die）コーティング、ディップ（Dip）コーティングなどの湿式方式によりコーティング、乾燥する工程を経て、耐熱性を向上させるとともに電池安定性を改善しようとする研究が行われている。
【０００５】
従来は、二次電池セパレータの耐熱性を増加させるための一側面として、有機溶媒を使用した耐熱樹脂を用いて塗布層を形成する工程が適用されていた。しかしながら、有機溶媒を用いる場合、塗布および乾燥後に溶媒を回収または焼却する過程により、経済性が低下し、環境にやさしくないという欠点がある。また、有機溶媒は、微多孔膜との親和力に優れるため、塗布工程で微多孔膜の気孔中に吸収（absorption）される特性を有している。かかる特徴により、耐熱樹脂が溶解された溶液で塗布層を形成する場合、乾燥工程の後に、微多孔膜の気孔内部が耐熱樹脂により塗布されることになる。耐熱樹脂が塗布された微多孔膜は、気孔サイズが減少して透過度の低下が発生し、高温で微多孔膜のシャットダウン機能が発現される際に、気孔内部に塗布された耐熱樹脂によってシャットダウンが妨害される現象が発生する。このように有機溶媒を用いて耐熱性を向上させる場合、環境的な問題だけでなく、微多孔膜の基本的な機能を阻害する要因を有しているため、耐熱層を塗布することで得ようとしていた利点を相殺させてしまうという欠点がある。
【０００６】
これを解決するために、韓国特許出願公開第１０−２０１６−００４１４９２号には、ポリビニリデンフルオリド分散液と、無機物粒子と、有機物粒子と、を含む水系スラリーを用いて多孔性高分子基材上にコーティング層を形成する方法が提案されている。これによるセパレータは、多孔性基材との接着力を向上させ、耐熱性および強度に優れた電気化学素子用セパレータであることが提案されているが、電池の安全性の確保のために用いるには、依然としてセパレータの熱的、電気化学的安定性の程度が十分ではなく、電池容量の向上が依然として必要であるという問題がある。
【０００７】
したがって、このような問題点を解消するための、熱的、電気化学的安定性に優れるとともに、気孔の確保に有利な新しいセパレータの製造工程が求められている。
【先行技術文献】
【特許文献】
【０００８】
【特許文献１】韓国特許出願公開第１０−２０１６−００４１４９２号
【発明の概要】
【発明が解決しようとする課題】
【０００９】
本発明の一態様は、低い熱収縮率および高い溶融破断温度などの熱的安定性が向上した二次電池セパレータを提供することを目的とする。
【００１０】
また、本発明の一態様は、バインダーの含量を増大して提供しても、セル内の抵抗増加率が低いため、二次電池の初期寿命の急激な低下および劣化を改善し、さらなる安定性およびコーティング工程性を確保することができる二次電池セパレータを提供することを目的とする。
【００１１】
さらに、本発明の一態様は、セパレータのコーティング層の形成時に、多孔性基材の気孔閉塞を防止することができ、製造されたセパレータにおけるリチウムイオンの移動が円滑であって、二次電池の容量維持率などの電気的特性が著しく向上することができる二次電池用セパレータの製造方法を提供することを目的とする。
【００１２】
また、本発明の一態様は、上記二次電池用セパレータを含むリチウム二次電池を提供することを目的とする。
【課題を解決するための手段】
【００１３】
本発明の一態様による二次電池用セパレータは、多孔性基材と、前記多孔性基材上に形成されたコーティング層と、を含むセパレータであって、前記コーティング層は、複数の無機粒子、および前記複数の無機粒子を結着するバインダーを含み、前記バインダーは、アクリルアミド系単量体、ビニルシアン系単量体、およびカルボキシル基を有するアクリル系単量体を含む単量体混合物の共重合体を含んでもよい。
【００１４】
前記単量体混合物は、水酸化基を有するアクリル系単量体をさらに含んでもよい。
【００１５】
前記共重合体は、共重合体の全量を基準として、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％を含んでもよい。
【００１６】
前記コーティング層は、コーティング層の全量を基準として、無機粒子７０〜９９．５重量％、およびバインダー０．５〜３０重量％を含んでもよい。
【００１７】
前記バインダーは粒子相であってもよい。
【００１８】
前記無機粒子とバインダー粒子は、平均粒径が１０ｎｍ〜２μｍであってもよい。
【００１９】
前記バインダーは、ガラス転移温度が１５０〜２００℃であってもよい。
【００２０】
前記共重合体は、重量平均分子量が１００，０００〜１，０００，０００ｇ／ｍｏｌであってもよい。
【００２１】
本発明の一態様による二次電池用セパレータの製造方法は、ａ）多孔性基材上に、無機粒子、バインダー、および水を含む水系スラリーを塗布するステップと、ｂ）前記塗布ステップの後に、熱乾燥してコーティング層を形成するステップと、を含み、前記バインダーは、アクリルアミド系単量体、ビニルシアン系単量体、およびカルボキシル基を有するアクリル系単量体を含む単量体混合物の共重合体を含んでもよい。
【００２２】
前記単量体混合物は、水酸化基を有するアクリル系単量体をさらに含んでもよい。
【００２３】
前記共重合体は、共重合体の全量を基準として、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％を含んでもよい。
【００２４】
前記ｂ）ステップにおいて、乾燥温度は６０〜１００℃であってもよい。
【００２５】
本発明の一態様によるリチウム二次電池は、上述の二次電池用セパレータを含んでもよい。
【発明の効果】
【００２６】
本発明の一態様による二次電池用セパレータは、低い熱収縮率および高い溶融破断温度などの熱的安定性が著しく向上するため、急激な温度上昇などの異常現象による発火や破裂を防止することができる。
【００２７】
また、本発明の一態様による二次電池用セパレータは、バインダーの含量を増大しても、セル内の抵抗増加率が低いため、二次電池の初期寿命の急激な低下を改善し、さらなる安定性およびコーティング工程性を確保することができる。
【００２８】
また、本発明の一態様による二次電池用セパレータは、電気自動車などに適用される大型リチウム二次電池の熱的安定性および電気的特性などの性能を改善するために導入することができる。
【発明を実施するための形態】
【００２９】
以下、本発明についてより詳細に説明する。但し、下記実施例は本発明を詳細に説明するための参照にすぎず、本発明がこれに制限されるものではなく、種々の形態で実現可能である。
【００３０】
また、他に定義されない限り、全ての技術的用語および科学的用語は、本発明が属する当業者の１つによって一般に理解される意味と同一の意味を有する。本願で説明に用いられる用語は、単に特定の実施例を効果的に述べるためのものであり、本発明を制限する意図ではない。
【００３１】
本発明は、熱的安定性、電気的特性、および寿命の急激な低下を防止することができる二次電池用セパレータに関する。
【００３２】
通常の二次電池用セパレータは、多孔性基材上における耐熱性の向上のためのコーティング層として、非水系または水系バインダーを無機粒子と混合して用いてきた。前記非水系バインダーは、有機溶媒とフッ素系重合体であるポリビニリデンフルオリドなどを用いることにより、環境汚染の問題だけでなく、多孔性基材とコーティング層との間の接着力が著しく劣っていた。これを解決するために、水系バインダーが提示されたが、水を用いるため環境にやさしく、バインダーの使用含量を低減して電池容量を高めることができるという利点があるが、熱的安定性が非常に低かった。また、前記非水系または水系バインダーは、有機溶媒に溶解された有機物、または水に溶解されたバインダーなどが多孔性基材の気孔に浸透し、気孔閉塞によってリチウムイオンの移動が制限されることにより、過熱および過負荷による発火、爆発などの問題があった。特に、熱的安定性が低いため、過熱および過負荷に対する対処が難しく、セパレータとして機能することが困難であった。
【００３３】
本発明の一態様による二次電池用セパレータは、低い熱収縮率、高いガラス転移温度および高い溶融破断温度などの熱的安定性が著しく向上し、リチウム二次電池内の急激な温度上昇などの異常現象による発火や破裂および初期寿命の急激な低下を防止することができる。
【００３４】
具体的に、本発明の一態様による二次電池用セパレータは、多孔性基材と、前記多孔性基材上に形成されたコーティング層と、を含むセパレータであって、前記コーティング層は、複数の無機粒子、および前記複数の無機粒子を結着するバインダーを含み、前記バインダーは、アクリルアミド系単量体、ビニルシアン系単量体、およびカルボキシル基を有するアクリル系単量体を含む単量体混合物の共重合体を含んでもよい。
【００３５】
前記本発明の一態様による二次電池セパレータは、接着性を向上させるためにバインダーの含量を増大しても、セル内の抵抗増加率が低いため、二次電池の初期寿命の急激な低下を改善し、さらなる安定性およびコーティング工程性を確保することができる。
【００３６】
また、前記本発明の一態様による二次電池用セパレータは、低い熱収縮率、高いガラス転移温度、および高い溶融破断温度の特性を有するため、熱的安定性が著しく向上し、リチウム二次電池内の急激な温度上昇などの異常現象による発火や破裂を防止して、電極間短絡を防止することができるため電池安定性が改善することができる。
【００３７】
本発明の一態様による二次電池用セパレータは、アクリルアミド系単量体、ビニルシアン系単量体、およびカルボキシル基を有するアクリル系単量体を含む単量体混合物の共重合体をバインダーとして含むことで、驚くべきことに、１６０℃で著しく低い熱収縮率を有することにより、著しく優れた熱的安定性および寿命改善効果を奏することができる。
【００３８】
前記単量体混合物は、水酸化基を有するアクリル系単量体をさらに含んでもよい。上記のように、水酸化基を有するアクリル系単量体をさらに含む場合、熱収縮率が著しく減少するため、さらに優れた熱的安定性および寿命改善効果を奏することができる。
【００３９】
前記共重合体は、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％を含んでもよい。より具体的には、アクリルアミド系単量体４０〜５０重量％、ビニルシアン系単量体３０〜４０重量％、カルボキシル基を有するアクリル系単量体５〜１５重量％、および水酸化基を有するアクリル系単量体５〜１５重量％を含んでもよい。二次電池用セパレータは、前記範囲の単量体混合物の共重合体をコーティング層中に含むことで、１６０℃で低い熱収縮率を有するため、著しく優れた熱的安定性および寿命改善効果を奏することができる。
【００４０】
前記アクリルアミド系単量体は、具体的な例として、アクリルアミド、ｎ−メチロールアクリルアミド、ｎ−ブトキシメチルアクリルアミド、およびメタクリルアミドなどから選択される何れか１つまたは２つ以上の混合物が挙げられる。前記アクリルアミド系単量体が、ビニルシアン系単量体、およびカルボキシル基を有するアクリル系単量体と共重合体で製造される場合、二次電池の電解質に対する優れたぬれ性を奏することができ、バインダー自体が多孔性を有することができるため、バインダー内でも電解質が十分に保持され、優れたイオン伝導度でセパレータの安定性が向上することができる。より具体的には、前記アクリルアミド系単量体が、ビニルシアン系単量体、カルボキシル基を有するアクリル系単量体、および水酸化基を有するアクリル系単量体と共重合体で製造される場合、上述の物性がさらに向上することができる。
【００４１】
前記ビニルシアン系単量体は、具体的な例として、アクリロニトリル、メタクリロニトリル、エタクリロニトリル、またはこれらの混合物であってもよい。前記ビニルシアン系単量体が、アクリルアミド系単量体、およびカルボキシル基を有するアクリル系単量体と共重合体で製造される場合、多孔性基材および無機粒子との接着性および密着性が向上し、セパレータの剛性、曲げ強度などの機械的特性が向上することができる。より具体的には、前記ビニルシアン系単量体が、アクリルアミド系単量体、カルボキシル基を有するアクリル系単量体、および水酸化基を有するアクリル系単量体と共重合体で製造される場合、上述の物性がさらに向上することができる。
【００４２】
前記カルボキシル基を有するアクリル系単量体は、具体的な例として、アクリル酸、メタクリル酸、またはこれらの混合物であってもよい。前記カルボキシル基を有するアクリル系単量体が、アクリルアミド系単量体およびビニルシアン系単量体と共重合体で製造される場合、高温におけるセパレータの熱収縮率が著しく減少し、優れた熱的安定性および低い放電抵抗増加率を有するため、初期寿命の急激な低下を防止することができる。より具体的には、前記カルボキシル基を有するアクリル系単量体は、アクリルアミド系単量体、ビニルシアン系単量体、および水酸化基を有するアクリル系単量体と共重合体で製造される場合、上述の物性がさらに向上することができる。
【００４３】
前記水酸化基を有するアクリル系単量体は、具体的な例として、２−ヒドロキシアクリレート、４−ヒドロキシブチルアクリレート、２−ヒドロキシエチルアクリレート、２−ヒドロキシプロピルアクリレート、２−アクリルオキシエチル−２−ヒドロキシプロピルフタレート、および２−ヒドロキシ−３−フェノキシプロピルアクリレートなどから選択される何れか１つまたは２つ以上の混合物であってもよい。前記水酸化基を有するアクリル系単量体が、アクリルアミド系単量体、ビニルシアン系単量体、およびカルボキシル基を有するアクリル系単量体と共重合体で製造される場合、高温でもセパレータの熱収縮率が著しく減少し、優れた熱的安定性および低い放電抵抗増加率を有するため、初期寿命の急激な低下を防止することができる。
【００４４】
前記バインダーが、アクリルアミド系単量体、ビニルシアン系単量体、およびカルボキシル基を有するアクリル系単量体を含む単量体混合物の共重合体を含むことで、本発明では、溶融破断温度などの熱的安定性が著しく向上し、バインダーの含量が増大しても、放電抵抗の増加率が低いため、初期寿命の急激な低下および劣化を防止することができる。より具体的には、前記単量体混合物に、水酸化基を有するアクリル系単量体をさらに含むと、上述の物性がさらに向上することができる。その理由は明らかではないが、単量体のカルボキシル基または水酸化基などの反応性基の熱的反応やその他の反応により、バインダーとバインダー、またはバインダーと無機粒子などの化学結合または二次結合などによって粒子間のさらに強固な結合を誘導する橋の役割をすることで、このような現象が現れると考えられる。
【００４５】
本発明の一態様による二次電池用セパレータにおいて、前記バインダーは、前記コーティング層の全量１００重量％に対して、０．５重量％以上３０重量％以下で含まれてもよく、より具体的には、１重量％以上３０重量％以下、２重量％以上３０重量％以下、２重量％以上２０重量％以下、２重量％以上１５重量％以下、または５重量％以上１５重量％以下であってもよいが、これに制限されるものではない。
【００４６】
前記バインダーは粒子相であってもよい。上記のように粒子相を有するバインダーを提供する場合、多孔性基材の気孔閉塞を防止することができ、リチウムイオンの移動が円滑であって二次電池の容量維持率などの電気的特性が著しく向上することができる。
【００４７】
前記バインダーは、水系スラリー中において粒子相で提供され、平均粒径が１０ｎｍ〜２μｍであり、より具体的には５０〜８００ｎｍであってもよい。前記平均粒径を有する場合、水系スラリー中で均一に分散され、コーティング層の形成時にコーティング層の気孔が容易に形成されるとともに、多孔性基材の気孔閉塞を防止することができるため、リチウムイオンの急激な移動および過負荷を防止することができる。
【００４８】
前記バインダーは、ガラス転移温度が１５０〜２００℃であり、より具体的には１７０〜２００℃であってもよいが、これに制限されるものではない。前記ガラス転移温度を有する場合、１６０℃以上の高温で優れた熱的安定性を有するため、低い熱収縮率を有することができ、多孔性セパレータのメルトダウンが発生しても、多孔性基材上にコーティング層を維持することで、電極間短絡を防止することができるため、優れた電池安定性を有することができる。
【００４９】
本発明の一態様による二次電池用セパレータにおいて、前記共重合体は、重量平均分子量が１００，０００〜１，０００，０００ｇ／ｍｏｌであり、より具体的には、重量平均分子量が１００，０００〜５００，０００ｇ／ｍｏｌであってもよいが、これに制限されるものではない。前記重量平均分子量を有する場合、水系スラリー中で均一な分散性を有することができて粘度調節が容易であり、コーティング層として形成された後に溶融破断温度などが向上し、熱的安定性が向上することができる。
【００５０】
このように、本発明の一態様による二次電池用セパレータは、接着性を向上させるためにバインダーの含量を増大しても、セル内の抵抗増加率が低いため、二次電池の初期寿命の急激な低下を改善し、さらなる安定性およびコーティング工程性を確保することができる。
【００５１】
本発明の二次電池用セパレータは、多孔性基材上に、無機粒子および上述のバインダーを含んで結合されたコーティング層を含むことで、高温における熱収縮率が減少し、溶融破断温度が著しく向上するため、熱的安定性が向上することができる。また、多孔性基材の気孔閉塞などを防止することで、リチウムイオンが円滑に移動可能であるため、リチウム二次電池の容量維持率がさらに向上することができる。
【００５２】
また、前記コーティング層を含む二次電池用セパレータは、バインダーが粒子相で提供されることで、気孔閉塞によってリチウムイオンの移動が制限されることを防止し、圧力が加えられた時にも気孔を安定して維持することができる。
【００５３】
本発明の一態様による二次電池用セパレータにおいて、前記コーティング層は、無機粒子とバインダー粒子との結合、および多孔性基材とバインダー粒子との結合からなってもよい。
【００５４】
本発明の一態様による二次電池用セパレータにおいて、前記無機粒子としては、アルミナ（Alumina）、ベーマイト（Boehmite）、アルミニウムヒドロキシド（Aluminum  Hydroxide）、チタンオキシド（Titanium  Oxide）、バリウムチタンオキシド（Barium  Titanium  Oxide）、マグネシウムオキシド（Magnesium  Oxide）、マグネシウムヒドロキシド（Magnesium  Hydroxide）、シリカ（Silica）、クレー（Clay）、およびガラス粉末（Glass  powder）などから選択される何れか１つまたは２つ以上の無機粒子であってもよいが、これに制限されるものではない。
【００５５】
前記無機粒子は、前記コーティング層の全量１００重量％に対して、７０重量％以上９９．５重量％以下で含まれてもよく、より具体的には７０重量％以上９９重量％以下、７０重量％以上９８重量％以下、８０重量％以上９８重量％以下、８５重量％以上９８重量％以下、または８５重量％以上９５重量％以下で含まれてもよいが、これに制限されるものではない。
【００５６】
コーティング層が上述の含量でバインダーおよび無機粒子を含む場合、コーティング層の気孔を確保することができ、多孔性基材とコーティング層または無機粒子と無機粒子の接着性を確保することができる。前記バインダーが高含量で含まれても、セル内の抵抗増加率が低いため、二次電池の初期寿命の急激な低下を防止することができ、さらなる安定性およびコーティング工程性を確保することができる。
【００５７】
前記バインダーは粒子相であってもよく、前記無機粒子とバインダー粒子は、平均粒径が１０ｎｍ〜２μｍであり、より具体的には５０〜８００ｎｍであってもよい。前記無機粒子とバインダー粒子の平均粒径は、それぞれ同一でもまたは異なってもよいが、セパレータの熱的安定性および電気的特性のためには異なることが好ましい。
【００５８】
前記二次電池用セパレータの熱的安定性および電気的特性のために、平均粒径が異なることが好ましく、具体的な例として、前記無機粒子とバインダー粒子は、下記式１を満たす平均粒径比を有してもよい。
【００５９】
［式１］
【数１】
2019075374.tif 000002
【００６０】
前記式１中、
前記Ｒａはバインダー粒子の平均粒径であり、前記Ｒｉは無機粒子の平均粒径である。
【００６１】
前記無機粒子とバインダー粒子が前記平均粒径比で含まれる場合、セパレータの熱的安定性がさらに向上することができる。また、バインダー粒子による無機粒子の部分的な接着または結合により、無機粒子の間または無機粒子と多孔性基材との間に生じる気孔を確保することができる。
【００６２】
前記多孔性基材は、ポリオレフィン系樹脂などの本技術分野で採択する微多孔膜であれば制限されずに使用可能であり、更に、不織布、紙、およびこれらの微多孔膜の内部気孔または表面に無機粒子を含むなど、気孔を有し、且つ電池に適用可能な多孔膜であれば特に制限されない。
【００６３】
前記ポリオレフィン系樹脂は、ポリオレフィン系樹脂の単独または混合物であることが好ましく、具体的な例として、ポリエチレン、ポリプロピレン、およびこれらの共重合体から選択される何れか１つまたは２つ以上の混合物であってもよい。また、前記多孔性基材は、前記ポリオレフィン樹脂の単独であってもよく、またはポリオレフィン樹脂を主成分とし、無機粒子または有機粒子をさらに含んで製造されたものであってもよい。また、前記多孔性基材は積層形態で使用可能であり、例えば、ポリオレフィン系樹脂が多層で構成されてもよく、多層で構成された基材層も、何れか１つの層または全ての層がポリオレフィン樹脂中に無機粒子および有機粒子を含むことも排除しない。
【００６４】
前記多孔性基材の厚さは特に制限されないが、５〜３０μｍであってもよい。前記多孔性基材は、主に延伸により作製された多孔性基材が採用可能であるが、これに制限されるものではない。
【００６５】
本発明の一態様による二次電池用セパレータは、１６０℃での熱収縮率が３％以下、より具体的には１６０℃での熱収縮率が１．５％以下であって、非常に低い熱収縮率を有する。これにより、リチウム二次電池内の急激な温度上昇などの異常現象による発火や破裂を防止することができる。
【００６６】
前記二次電池用セパレータは、溶融破断温度が１８０℃以上であってもよい。より具体的に、溶融破断温度が２００℃以上であってもよい。本発明により製造された二次電池用セパレータは、上記のような物性を有することで、高温における収縮率が著しく低いため、熱的安定性が著しく向上し、バインダーの含量が高くても放電抵抗増加率が低いため、寿命改善の効果も有することができる。
【００６７】
本発明の一態様による二次電池用セパレータの製造方法は、ａ）多孔性基材上に、無機粒子、バインダー、および水を含む水系スラリーを塗布するステップと、ｂ）前記塗布ステップの後に、乾燥してコーティング層を形成するステップと、を含み、前記バインダーは、アクリルアミド系単量体、ビニルシアン系単量体、およびカルボキシル基を有するアクリル系単量体を含む単量体混合物の共重合体を含んでもよい。
【００６８】
前記単量体混合物は、物性の向上のために、水酸化基を有するアクリル系単量体をさらに含んでもよい。
【００６９】
前記製造方法により、熱的安定性が非常に向上し、電池の容量維持率などの容量特性が非常に向上したリチウム二次電池用セパレータを製造することができる。これは、後述の実施例からも裏付けられる。
【００７０】
本発明を具体的に説明すると、
前記多孔性基材上に、無機粒子、バインダー、および水を含む水系スラリーを塗布するステップは、多孔性基材上に、熱的安定性および電気的特性に優れたコーティング層を形成するための水系スラリーを塗布するステップである。前記多孔性基材、無機粒子、およびバインダーの種類は上述のとおりであるため、その説明を省略する。
【００７１】
前記水は、蒸留水、精製水などの水から選択される何れか１つまたは２つ以上の混合物を含んでもよい。
【００７２】
また、上述のように、前記水系スラリー中のバインダーは粒子相で提供されてもよい。
【００７３】
前記水系スラリーは、無機粒子およびバインダー粒子を含んで水に分散された形態であってもよい。具体的には、バインダー粒子をエマルションまたは懸濁重合により水に分散した粒子の形態で提供されることができる。前記バインダー粒子が分散された水に無機粒子を投入し分散させることで、水系スラリーを製造することができる。
【００７４】
前記バインダー粒子は、エマルション重合または懸濁重合により、アクリルアミド系単量体、ビニルシアン系単量体、およびカルボキシル基を有するアクリル系単量体を含む単量体混合物の共重合体を含んでコーティング層として形成されることで、驚くべきことに、二次電池用セパレータは、１６０℃で著しく低い熱収縮率を有するため、著しく優れた熱的安定性および寿命改善効果を有することができる。また、前記二次電池用セパレータは、気孔閉塞によってリチウムイオンの移動が制限されることが防止され、圧力が加えられた時にも気孔が安定して維持されることができる。より具体的には、前記単量体混合物に、水酸化基を有するアクリル系単量体をさらに含む場合、上述の物性がさらに向上することができる。
【００７５】
前記共重合体は、共重合体の全量を基準として、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％を含んでもよい。より具体的には、アクリルアミド系単量体４０〜５０重量％、ビニルシアン系単量体３０〜４０重量％、カルボキシル基を有するアクリル系単量体５〜１５重量％、および水酸化基を有するアクリル系単量体５〜１５重量％を含んでもよい。前記範囲の単量体混合物の共重合剤を含んでコーティング層が形成されることにより、セパレータが１６０℃で著しく低い熱収縮率を有するため、著しく優れた熱的安定性および寿命改善効果を有するコーティング層を製造することができる。
【００７６】
前記ｂ）ステップにおいて、乾燥温度は６０〜１００℃であってもよい。前記乾燥を行うと、多孔性基材の物性に影響を与えることなく、均一にコーティング層を乾燥させ、コーティング不良を防止することができる。前記乾燥するステップは、多孔性基材上に塗布された水系スラリーの水乾燥、および無機粒子とバインダーの結合を誘導し、最終的にコーティング層を形成するステップである。
【００７７】
本発明の一態様は、上述の二次電池用セパレータを含むリチウム二次電池を提供する。前記リチウム二次電池は、本発明の一態様による前記二次電池用セパレータと、正極と、負極と、非水電解液と、を含んで製造してもよい。
【００７８】
前記二次電池用セパレータについての説明は上述のとおりであるため省略する。
【００７９】
前記正極および負極は、正極活物質および負極活物質に、溶媒、必要に応じて、バインダー、導電材、分散材などを混合および撹拌して合剤を製造した後、それを金属材料の集電体に塗布して乾燥してからプレスすることで製造してもよい。
【００８０】
前記正極活物質としては、二次電池の正極に通常用いられる活物質であれば使用可能である。例えば、Ｎｉ、Ｃｏ、Ｍｎ、Ｎａ、Ｍｇ、Ｃａ、Ｔｉ、Ｖ、Ｃｒ、Ｃｕ、Ｚｎ、Ｇｅ、Ｓｒ、Ａｇ、Ｂａ、Ｚｒ、Ｎｂ、Ｍｏ、Ａｌ、Ｇａ、Ｂ、およびこれらの組み合わせからなる群から選択される１つまたは２つ以上の金属を含むリチウム金属酸化物粒子を用いてもよい。
【００８１】
前記負極活物質としては、二次電池の負極に通常用いられる活物質であれば使用可能である。リチウム二次電池の負極活物質としては、リチウムの挿入（intercalation）が可能な物質が好ましい。非限定的な一例として、負極活物質としては、リチウム（金属リチウム）、易黒鉛化性炭素、難黒鉛化性炭素、グラファイト、シリコン、Ｓｎ合金、Ｓｉ合金、Ｓｎ酸化物、Ｓｉ酸化物、Ｔｉ酸化物、Ｎｉ酸化物、Ｆｅ酸化物（ＦｅＯ）、およびリチウム−チタン酸化物（ＬｉＴｉＯ２、Ｌｉ４Ｔｉ５Ｏ１２）の負極活物質群から選択される１つまたは２つ以上の物質が挙げられる。
【００８２】
前記導電材としては、通常の導電性炭素材が特に制限されずに使用可能である。
【００８３】
前記金属材料の集電体は、伝導性が高く、且つ前記正極活物質または負極活物質の合剤が容易に接着できる金属であって、電池の電圧範囲で反応性のないものであれば何れも使用可能である。正極集電体の非制限的な例としては、アルミニウム、ニッケル、またはこれらの組み合わせにより製造される箔などが挙げられ、負極集電体の非制限的な例としては、銅、金、ニッケル、または銅合金、またはこれらの組み合わせにより製造される箔などから選択されてもよい。
【００８４】
前記正極と負極との間にはセパレータが介在されるが、セパレータを電池に適用する方法としては、通常の方法である巻取り（winding）の他にも、セパレータと電極の積層（lamination、stack）および折り畳み（folding）などが可能である。
【００８５】
前記非水電解液は、電解質であるリチウム塩と有機溶媒を含む。リチウム塩は、リチウム二次電池用電解液に通常用いられるものなどが制限されずに使用可能であり、Ｌｉ＋Ｘ−で表されることができる。
【００８６】
前記リチウム塩のアニオンとしては、特に制限されず、Ｆ−、Ｃｌ−、Ｂｒ−、Ｉ−、ＮＯ３−、Ｎ（ＣＮ）２−、ＢＦ４−、ＣlＯ４−、ＰＦ６−、（ＣＦ３）２ＰＦ４−、（ＣＦ３）３ＰＦ３−、（ＣＦ３）４ＰＦ２−、（ＣＦ３）５ＰＦ−、（ＣＦ３）６Ｐ−、ＣＦ３ＳＯ３−、ＣＦ３ＣＦ２ＳＯ３−、（ＣＦ３ＳＯ２）２Ｎ−、（ＦＳＯ２）２Ｎ−、ＣＦ３ＣＦ２（ＣＦ３）２ＣＯ−、（ＣＦ３ＳＯ２）２ＣＨ−、（ＳＦ５）３Ｃ−、（ＣＦ３ＳＯ２）３Ｃ−、ＣＦ３（ＣＦ２）７ＳＯ３−、ＣＦ３ＣＯ２−、ＣＨ３ＣＯ２−、ＳＣＮ−、および（ＣＦ３ＣＦ２ＳＯ２）２Ｎ−の何れか１つまたは２つ以上が使用可能である。
【００８７】
前記有機溶媒としては、プロピレンカーボネート、エチレンカーボネート、ジエチルカーボネート、ジメチルカーボネート、エチルメチルカーボネート、メチルプロピルカーボネート、ジプロピルカーボネート、ジメチルスルホキシド、アセトニトリル、ジメトキシエタン、ジエトキシエタン、スルホラン、ガンマ−ブチロラクトン、およびテトラヒドロフランなどからなる群から選択される何れか１つまたは２つ以上の混合物が使用可能である。
【００８８】
前記非水電解液は、正極、負極、および正極と負極との間に介在されたセパレータからなる電極構造体に注入することができる。
【００８９】
前記リチウム二次電池の外形は特に制限されないが、缶を用いた円筒形、角形、パウチ（pouch）形、またはコイン（coin）形などから選択されてもよい。
【００９０】
以上で説明したように、本発明の実施態様について詳細に述べたが、本発明が属する技術分野において通常の知識を有する者であれば、添付の特許請求の範囲に定義された本発明の思想および範囲を逸脱することなく、本発明において様々な変形実施が可能である。したがって、本発明の後述の実施例の変更は、本発明の技術を逸脱しない。
【００９１】
［物性測定方法］
熱収縮率の測定
セパレータの１６０℃での熱収縮率を測定する方法は、セパレータを、一辺が１０ｃｍである正四角形状に切って試料を製作した後、実験前に、試料をカメラを用いて測定および記録した。試料が真中に位置するように、試料の上と下にそれぞれＡ４紙を５枚ずつ置き、紙の四つの辺をクリップで固定した。紙で包まれた試料を、１６０℃の熱風乾燥オーブンに１時間放置した。放置が終了すると、試料を取り出してカメラで測定し、下記数学式１の長さ方向収縮率（ＭＤ、Machine  Direction）および下記数学式２の幅方向収縮率（ＴＤ、Transverse  Direction）を計算した。
【００９２】
［数学式１］
長さ方向収縮率（％）＝（加熱前の長さ方向の長さ−加熱後の長さ方向の長さ）×１００／加熱前の長さ方向の長さ
【００９３】
［数学式２］
幅方向収縮率（％）＝（加熱前の幅方向の長さ−加熱後の幅方向の長さ）×１００／加熱前の幅方向の長さ
【００９４】
ＴＭＡおよび溶融破断温度
METTLER  TOLEDO社のＴＭＡ（Thermo−mechanical  analysis）装備を用いて、６ｍｍ×１０ｍｍのセパレータ試験片に０．０１５Ｎの重りをかけ、５℃／ｍｉｎの速度で昇温した。
【００９５】
ＴＭＡ溶融破断温度は、試験片の破断が発生する温度であって、溶融破断が起こらないサンプルの場合は、勾配が最大である時を基準としてｘ軸と会う温度と定義する。
【００９６】
引張強度の測定
セパレータの引張強度を測定する方法は、ＡＳＴＭ  Ｄ８８２規格に準じて、セパレータの引張強度を長さ方向（ＭＤ、Machine  Direction）と幅方向（ＴＤ、Transverse  Direction）にそれぞれ測定した後、長さ方向と幅方向のうち、より低い値をセパレータの引張強度と定義する。それぞれの試料は、幅１５ｍｍ、高さ１２０ｍｍの直四角形状に切って製作し、延伸機を用いて５００ｍｍ／ｍｉｎの速度で引っ張り、セパレータ試料が切断される時の強度（ｋｇｆ）を試料の幅（１５ｍｍ）で除した値を記録して比較した。
【００９７】
放電抵抗の測定
放電抵抗の増加は、電池のＳＯＣ５０状態で、８０Ａで１０ｓｅｃ放電し、１０ｓｅｃ充電して、変化した電位の変化を電流で除して確認した。
【００９８】
電池寿命の測定
前記組み立て過程を経て製造した各電池を、１Ｃの放電速度で５００回充放電した後、放電容量を測定し、初期容量に対する減少程度を測定するサイクル（Cycle）評価を行った。
【００９９】
電池厚さの測定
電池の充放電時に、電極板とセパレータとの間の浮き上がり現象および電池の変形有無を確認するために、５００回充放電した後、Thickness  Gauge（ミツトヨ社製）を用いて電池の厚さを測定した。それを充放電前の厚さと比較し、次の数学式３の電池厚さ増加率を測定した。
【０１００】
［数学式３］
電池厚さ増加率（％）＝（Ｂ−Ａ）／ＡＸ１００
Ａ：充放電前の電池の厚さ（ｍｍ）
Ｂ：充放電後の電池の厚さ（ｍｍ）
【０１０１】
電池の釘刺し評価
電池の安全性を測定するために、製造した各電池をＳＯＣ（充電率）１００％に完全に充電させた後、釘刺し（nail  penetration）評価を行った。この際、釘の直径は３．０ｍｍ、釘刺し速度は何れも８０ｍｍ／ｍｉｎと固定した。Ｌ１：変化なし、Ｌ２：わずかな発熱、Ｌ３：漏液、Ｌ４：発煙、Ｌ５：発火であり、Ｌ１〜Ｌ３はPass、Ｌ４〜Ｌ５はFailと判定した。
【０１０２】
容量維持率の測定
製造されたリチウム二次電池に対して、各０．５Ｃでの放電容量を１００％とみなしたときに、C−rateによる容量維持率を測定した。
【０１０３】
［実施例１〜１１および比較例１〜７：セパレータの製造］
実施例１
イオン水１００重量部、乳化剤としてｎ−ドデシルメルカプタン（n−dodecyl  mercaptan）０．６０重量部、単量体混合物であるアクリルアミド３５重量部、アクリロニトリル２１重量部、アクリル酸７重量部、および２−ヒドロキシエチルアクリレート７重量部を混合して、単量体溶液を製造した。
【０１０４】
撹拌器、温度計、窒素投入口、循環コンデンサ付きの四口フラスコの反応器を準備し、前記反応器の内部温度が３５℃になった時に、前記単量体溶液、および重合開始剤としてベンゾイルパーオキサイド（benzoyl  peroxide）０．００１重量部とホルムアルデヒドスルホキシル酸ナトリウム（ＳＦＳ）０．０２０重量部を３時間滴下投入して反応を進行させた。その後、ベンゾイルパーオキサイド（benzoyl  peroxide）０．０００１重量部、ホルムアルデヒドスルホキシル酸ナトリウム（ＳＦＳ）０．００２重量部を追加投入して残留単量体を除去し、２時間反応させてバインダー粒子を製造した。前記製造されたバインダー粒子は、ラテックス形態で平均粒径は１１０ｎｍであった。
【０１０５】
水１００重量部に、前記バインダー粒子１０重量部を添加して分散させた後、平均粒径５００ｎｍサイズのベーマイト（γ−AlO（OH））（Nabaltec社製、Apyral  AOH６０）９０重量部を添加して撹拌することで、均一な水系スラリーを製造した。
【０１０６】
多孔性基材としては、厚さ９μｍのポリオレフィン微多孔膜製品（ENPASS、ＳＫイノベーション製）を使用し、スロットコーティングダイを用いて１０ｍ／ｍｉｎの速度で、基材の両面に前記水系スラリーをコーティングした後、乾燥および巻取りを行った。
【０１０７】
乾燥後の両面コーティング層の厚さはそれぞれ６μｍであった。
【０１０８】
実施例２
単量体混合物として、アクリルアミド２８重量部、アクリロニトリル２８重量部、アクリル酸７重量部、および２−ヒドロキシエチルアクリレート７重量部を使用した点を除き、前記実施例１と同様の方式によりセパレータを製造した。前記製造されたバインダー粒子は、ラテックス形態で平均粒径は１１５ｎｍであり、乾燥後の両面コーティング層の厚さはそれぞれ５．５μｍであった。
【０１０９】
実施例３
単量体混合物として、アクリルアミド２１重量部、アクリロニトリル２８重量部、アクリル酸１０．５重量部、および２−ヒドロキシエチルアクリレート１０．５重量部を使用した点を除き、前記実施例１と同様の方式によりセパレータを製造した。前記製造されたバインダー粒子は、ラテックス形態で平均粒径は１３５ｎｍであり、乾燥後の両面コーティング層の厚さはそれぞれ６μｍであった。
【０１１０】
実施例４
単量体混合物として、アクリルアミド３８．５重量部、アクリロニトリル２４．５重量部、アクリル酸３．５重量部、および２−ヒドロキシエチルアクリレート３．５重量部を使用した点を除き、前記実施例１と同様の方式によりセパレータを製造した。前記製造されたバインダー粒子は、ラテックス形態で平均粒径は１２５ｎｍであり、乾燥後の両面コーティング層の厚さはそれぞれ５μｍであった。
【０１１１】
実施例５
単量体混合物として、アクリルアミド２１重量部、アクリロニトリル２１重量部、アクリル酸１４重量部、および２−ヒドロキシエチルアクリレート１４重量部を使用した点を除き、前記実施例１と同様の方式によりセパレータを製造した。前記製造されたバインダー粒子は、ラテックス形態で平均粒径は１２０ｎｍであり、乾燥後の両面コーティング層の厚さはそれぞれ６μｍであった。
【０１１２】
実施例６
単量体混合物として、アクリルアミド３５重量部、アクリロニトリル２４．５重量部、アクリル酸７重量部、および２−ヒドロキシエチルアクリレート３．５重量部を使用した点を除き、前記実施例１と同様の方式によりセパレータを製造した。前記製造されたバインダー粒子は、ラテックス形態で平均粒径は１３０ｎｍであり、乾燥後の両面コーティング層の厚さはそれぞれ５．５μｍであった。
【０１１３】
実施例７
単量体混合物として、アクリルアミド３５重量部、アクリロニトリル２４．５重量部、アクリル酸３．５重量部、および２−ヒドロキシエチルアクリレート７重量部を使用した点を除き、前記実施例１と同様の方式によりセパレータを製造した。前記製造されたバインダー粒子は、ラテックス形態で平均粒径は１２１ｎｍであり、乾燥後の両面コーティング層の厚さはそれぞれ５．５μｍであった。
【０１１４】
実施例８
水１００重量部に、前記バインダー粒子２重量部を添加して分散させた後、平均粒径５００ｎｍサイズのベーマイト（γ−AlO（OH））（Nabaltec社製、Apyral  AOH６０）９８重量部を使用した点を除き、前記実施例１と同様の方式によりセパレータを製造した。乾燥後の両面コーティング層の厚さはそれぞれ６μｍであった。
【０１１５】
実施例９
水１００重量部に、前記バインダー粒子５重量部を添加して分散させた後、平均粒径５００ｎｍサイズのベーマイト（γ−AlO（OH））（Nabaltec社製、Apyral  AOH６０）９５重量部を使用した点を除き、前記実施例１と同様の方式によりセパレータを製造した。乾燥後の両面コーティング層の厚さはそれぞれ５μｍであった。
【０１１６】
実施例１０
水１００重量部に、前記バインダー粒子１５重量部を添加して分散させた後、平均粒径５００ｎｍサイズのベーマイト（γ−AlO（OH））（Nabaltec社製、Apyral  AOH６０）８５重量部を使用した点を除き、前記実施例１と同様の方式によりセパレータを製造した。乾燥後の両面コーティング層の厚さはそれぞれ５．５μｍであった。
【０１１７】
実施例１１
バインダー粒子ラテックスの平均粒径が３５０ｎｍとなるように製造して使用した点を除き、前記実施例１と同様の方式によりセパレータを製造した。乾燥後の両面コーティング層の厚さはそれぞれ５．５μｍであった。
【０１１８】
比較例１
単量体混合物として、アクリルアミド２８重量部、アクリロニトリル３５重量部、およびアクリル酸７重量部を使用した点を除き、前記実施例１と同様の方式によりセパレータを製造した。前記製造されたバインダー粒子は、ラテックス形態で平均粒径は２０５ｎｍであり、乾燥後に測定した両面コーティング層の厚さはそれぞれ５μｍであった。
【０１１９】
比較例２
単量体混合物として、アクリルアミド２１重量部、アクリロニトリル４２重量部、および２−ヒドロキシエチルアクリレート７重量部を使用した点を除き、前記実施例１と同様の方式によりセパレータを製造した。前記製造されたバインダー粒子は、ラテックス形態で平均粒径は１７５ｎｍであり、乾燥後の両面コーティング層の厚さはそれぞれ５μｍであった。
【０１２０】
比較例３
単量体混合物として、アクリルアミド５６重量部、アクリル酸７重量部、および２−ヒドロキシエチルアクリレート７重量部を使用した点を除き、前記実施例１と同様の方式によりセパレータを製造した。前記製造された共重合体は、イオン水に分散された形態で製造され、乾燥後の両面コーティング層の厚さはそれぞれ６μｍであった。
【０１２１】
比較例４
単量体混合物として、アクリロニトリル５６重量部、アクリル酸７重量部、および２−ヒドロキシエチルアクリレート７重量部を使用した点を除き、前記実施例１と同様の方式によりセパレータを製造した。前記製造されたバインダー粒子は、ラテックス形態で平均粒径は１２０ｎｍであり、乾燥後の両面コーティング層の厚さはそれぞれ５．５μｍであった。
【０１２２】
比較例５
ジメチルスルホキシド（Dimethylsulfoxide、ＤＭＳＯ）に３０重量％で溶解したポリビニリデンフルオリドバインダー１０重量部（固形分基準）および平均粒径５００ｎｍサイズのベーマイト（γ−AlO（OH））（Nabaltec社製、Apyral  AOH６０）９０重量部を混合して撹拌することで、均一なスラリーを製造した。
【０１２３】
多孔性基材としては、厚さ９μｍのポリオレフィン微多孔膜製品（ENPASS、ＳＫイノベーション製）を使用し、スロットコーティングダイを用いて１０ｍ／ｍｉｎの速度で基材の両面にコーティングした。乾燥後の両面コーティング層の厚さはそれぞれ５μｍであった。
【０１２４】
比較例６
水１００重量部に、Ｔｇが−５２℃であるアクリルラテックス（Acrylic  latex、商品名：ＢＭ９００Ｂ、固形分：２０重量％）１０重量部および平均粒径５００ｎｍサイズのベーマイト（γ−AlO（OH））（Nabaltec社製、Apyral  AOH６０）９０重量部を使用した点を除き、前記実施例１と同様の方式によりセパレータを製造した。乾燥後の両面コーティング層の厚さはそれぞれ６μｍであった。
【０１２５】
比較例７
水１００重量部に、Ｔｇが−５２℃であるアクリルラテックス（Acrylic  latex、商品名：ＢＭ９００Ｂ、固形分：２０重量％）１５重量部および平均粒径５００ｎｍサイズのベーマイト（γ−AlO（OH））（Nabaltec社製、Apyral  AOH６０）９６重量部を使用した点を除き、前記実施例１と同様の方式によりセパレータを製造した。乾燥後の両面コーティング層の厚さはそれぞれ５．５μｍであった。
【０１２６】
［実施例１２〜２２および比較例８〜１４：リチウム二次電池の製造］
（１）正極の製造
正極活物質としてＬｉＣｏＯ２を９４重量％、接着剤としてフルオリド（Polyvinylidene  fluoride）を２．５重量％、導電剤としてカーボンブラック（Carbon−black）を３．５重量％で、溶剤であるＮＭＰ（N−methyl−２−pyrrolidone）に添加して撹拌することで、均一な正極スラリーを製造した。スラリーを厚さ３０μｍのアルミニウム箔上にコーティングし、１２０℃の温度で乾燥した後、圧着することで、厚さ１５０μｍの正極極板を製造した。
【０１２７】
（２）負極の製造
負極活物質として人造黒鉛を９５重量％、接着剤としてＴｇが−５２℃であるアクリルラテックス（Acrylic  latex、商品名：ＢＭ９００Ｂ、固形分：２０重量％）を３重量％、増粘剤としてＣＭＣ（Carboxymethyl  cellulose）を２重量％の比率で、溶媒である水に添加して撹拌することで、均一な負極スラリーを製造した。スラリーを厚さ２０μｍの銅箔上にコーティングし、１２０℃の温度で乾燥した後、圧着することで、厚さ１５０μｍの負極極板を製造した。
【０１２８】
（３）電池の製造
前記製造された正極、負極、および実施例１〜１１および比較例１〜７で製造されたセパレータを用いて、積層（Stacking）方式によりパウチ形電池を組み立てた。組み立てられた各電池に、１Ｍのリチウムヘキサフルオロホスフェート（ＬｉＰＦ６）が溶解されたエチレンカーボネート（ＥＣ）／エチルメチルカーボネート（ＥＭＣ）／ジメチルカーボネート（ＤＭＣ）＝３：５：２（体積比）の電解液を注入してリチウム二次電池を製造した。
【０１２９】
前記実施例１〜１１および比較例１〜７のセパレータの特性評価結果は表１に示し、実施例１２〜２２および比較例８〜１４のリチウム二次電池の評価結果は表２に示し、実施例１２〜２２および比較例８〜１４のリチウム二次電池のC−rateによる容量維持率の測定結果は表３に示した。表３の容量維持率の単位はｍＡｈ／ｇであり、正極活物質の質量に対する容量を示す。
【０１３０】
【表１】
2019075374.tif 000003
【０１３１】
前記表１に示したように、多孔性基材の両面に、アクリルアミド系単量体、ビニルシアン系単量体、カルボキシル基を有するアクリル系単量体、および水酸化基を有するアクリル系単量体を含む単量体混合物の共重合体で製造されたバインダー粒子および無機粒子を含むコーティング層が形成された実施例のセパレータは、比較例に比べて１６０℃での熱収縮率が低く、ＴＭＡ溶融破断温度が著しく増加して、セパレータの熱的安定性が著しく向上したことを確認することができる。
【０１３２】
一方、実施例１と実施例１１を比較すると、バインダー粒子および無機粒子は、上述の式１を満たす平均粒径比を有する場合に、熱的特性がより増大することを確認し、より向上した熱的安定性が実現できることを確認した。
【０１３３】
また、実施例１−３、５−７と実施例４を比較すると、バインダー粒子が、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％の範囲で製造される場合に、より向上した熱的安定性およびセパレータの強度を示すことができることを確認した。
【０１３４】
尚、実施例１、２、６、および７と実施例３および５を比較すると、バインダー粒子が、アクリルアミド系単量体４０〜５０重量％、ビニルシアン系単量体３０〜４０重量％、カルボキシル基を有するアクリル系単量体５〜１５重量％、および水酸化基を有するアクリル系単量体５〜１５重量％を含む場合に、より優れた熱的安定性を示すことを確認した。
【０１３５】
また、比較例３のように、水系スラリー中に分散された形態のバインダーが製造される場合、熱的安定性が低下することを確認することができた。
【０１３６】
また、従来用いられる比較例５のポリビニリデンフルオリド、および比較例６、７のガラス転移温度が著しく低いアクリル系重合体をコーティング層に用いる場合、１６０℃での熱収縮率が実施例に比べて高く、ＴＭＡ溶融破断温度が低いことを確認することができた。尚、低い熱的安定性により、高温で多孔性基材のシャットダウンまたはメルトダウンが発生した時に、電極間の短絡防止が困難であって電池の安定性が減少することを確認した。
【０１３７】
【表２】
2019075374.tif 000004
【０１３８】
前記表２に示したように、多孔性基材の両面に、アクリルアミド系単量体、ビニルシアン系単量体、カルボキシル基を有するアクリル系単量体、および水酸化基を有するアクリル系単量体を含む単量体混合物の共重合体で製造されたバインダー粒子および無機粒子を含むコーティング層が形成された実施例のセパレータを含むリチウム二次電池は、低い放電抵抗を有し、著しく向上した熱的安定性により、電池釘刺しにもかかわらず電極間の短絡が防止され、初期に対する電池寿命放電容量の比率、電池厚さの変化、および電池釘刺し安定性などの電池の安定性が著しく増加することを確認した。
【０１３９】
一方、バインダー粒子および無機粒子が上述の式１を満たす平均粒径比を有する場合、実施例１２と実施例２２を比較すると、優れた耐熱性、初期に対する電池寿命放電容量の比率、電池厚さの変化、および電池釘刺し安定性などがさらに増大することを確認し、より向上した電池の安定性が実現できることを確認した。
【０１４０】
また、実施例１２−１４、１６−１８と実施例１５を比較すると、本発明のバインダー粒子が、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％の範囲で製造される場合に、優れた熱的安定性およびセパレータの強度を示すため、さらに向上した電池寿命の改善効果および安定性を示すことを確認した。
【０１４１】
尚、実施例１２、１３、１７、および１８と実施例１４および１６を比較すると、バインダー粒子が、アクリルアミド系単量体４０〜５０重量％、ビニルシアン系単量体３０〜４０重量％、カルボキシル基を有するアクリル系単量体５〜１５重量％、および水酸化基を有するアクリル系単量体５〜１５重量％を含む場合に、より優れた電池寿命の改善効果および安定性を示すことを確認した。
【０１４２】
また、比較例１０のように、水系スラリー中に粒子相のバインダーを含まないコーティング層を含む場合には、多孔性基材の気孔にバインダーが浸透し、気孔閉塞が発生してリチウムイオンの移動が制限されるため、過熱および過負荷による発火、爆発などが発生した。
【０１４３】
また、実施例１９〜２１から確認されるように、本発明のバインダー粒子を含む場合、バインダー粒子の含量が増加しても放電抵抗の増加率が低いため、初期寿命の急激な低下を防止し、長期間にわたって優れた電池特性を実現することができることが分かる。
【０１４４】
また、従来用いられる比較例１２のポリビニリデンフルオリド、および比較例１３、１４のガラス転移温度が著しく低いアクリル系重合体をコーティング層に使用した場合、低い熱的安定性により、高温で多孔性基材のシャットダウンまたはメルトダウンが発生した時に、電極間の短絡が防止されにくく、電池の安定性が減少することを確認することができた。
【０１４５】
【表３】
2019075374.tif 000005
【０１４６】
前記表３に示したように、多孔性基材の両面に、アクリルアミド系単量体、ビニルシアン系単量体、カルボキシル基を有するアクリル系単量体、および水酸化基を有するアクリル系単量体を含む単量体混合物の共重合体で製造されたバインダー粒子および無機粒子を含むコーティング層が形成された実施例のセパレータを含むリチウム二次電池は、C−rateによる容量維持率が著しく向上したことを確認することができた。
【０１４７】
バインダー粒子および無機粒子が上述の式１を満たす平均粒径比を有する場合、実施例１２と実施例２２を比較すると、より向上したC−rateによる容量維持率を有することを確認することができた。
【０１４８】
また、実施例１２−１４、１６−１８と実施例１５を比較すると、本発明のバインダー粒子が、アクリルアミド系単量体３０〜５０重量％、ビニルシアン系単量体２０〜４０重量％、カルボキシル基を有するアクリル系単量体５〜２０重量％、および水酸化基を有するアクリル系単量体５〜２０重量％の範囲で製造される場合に、優れた熱的安定性およびセパレータの強度を示すため、さらに向上したC−rateによる容量維持率の向上効果を示すことを確認した。
【０１４９】
尚、実施例１２、１３、１７、および１８と実施例１４および１６を比較すると、バインダー粒子が、アクリルアミド系単量体４０〜５０重量％、ビニルシアン系単量体３０〜４０重量％、カルボキシル基を有するアクリル系単量体５〜１５重量％、および水酸化基を有するアクリル系単量体５〜１５重量％を含む場合に、より優れたC−rateによる容量維持率を示すことを確認した。
【０１５０】
また、従来用いられる比較例１２のポリビニリデンフルオリド、および比較例１３、１４のガラス転移温度が著しく低いアクリル系重合体をコーティング層に使用した場合、電池の容量維持率が実施例に比べて急激に劣る特性を示すことを確認することができた。
【０１５１】
したがって、本発明の二次電池用セパレータは、優れた熱的安定性および電池安定性を有するだけでなく、容量維持率などの電気的特性にも優れるため、リチウム二次電池に適用した時に、著しく優れた特性を示すことができる。
【０１５２】
以上のように、本発明では特定事項と限定された実施例を挙げて二次電池用セパレータ、その製造方法、およびそれを含むリチウム二次電池が説明されたが、これは本発明のより全般的な理解のために提供されたものにすぎず、本発明が上記の実施例に限定されるものではなく、本発明が属する分野において通常の知識を有する者であれば、このような記載から様々な修正および変形が可能である。
【０１５３】
したがって、本発明の思想は、説明された実施例に限定して決まってはならず、添付の特許請求の範囲だけでなく、この特許請求の範囲と均等または等価的変形がある全てのものなどは、本発明の思想の範囲に属するといえる。